(57)【要約】【課題】排気ガス浄化用触媒の耐熱性及び浄化性能の向上を図る。【解決手段】触媒担体上に形成された触媒層に、Ｃｅ及びＺｒを含有し且つＲｈが結晶格子又は原子間に配置された複合酸化物と、Ａｌ2Ｏ3とが含まれている排気ガス浄化用触媒とし、しかも上記複合酸化物を中空の殻及びその破片のいずれかの形態で上記触媒層に設ける。【選択図】    図２
2005334791.tif 000002
【特許請求の範囲】
【請求項１】
触媒担体上に形成された触媒層に、Ｃｅ及びＺｒを含有する複合酸化物と、Ａｌ2Ｏ3と、少なくとも一種類の触媒金属とが含まれている排気ガス浄化用触媒であって、
上記一種類の触媒金属はＲｈであり、
上記複合酸化物の少なくとも一部は、中空の殻及びその破片の少なくとも一方の形態となって上記触媒層に存在し、
上記中空の殻又はその破片を構成する一次粒子の結晶格子又は原子間に上記Ｒｈの少なくとも一部が配置されていることを特徴とする排気ガス浄化用触媒。
【請求項２】
請求項１において、
Ｒｈが結晶格子又は原子間に配置された上記一次粒子の平均結晶子径が１０ｎｍ未満であることを特徴とする排気ガス浄化用触媒。
【請求項３】
請求項１又は請求項２において、
上記中空の殻は、その直径が０．０５μｍ以上３．０μｍ以下の略球状であり、その殻壁の厚みが５０ｎｍ以下であることを特徴とする排気ガス浄化用触媒。
【請求項４】
排気ガス浄化用触媒に含有される酸素吸蔵材であって、
Ｃｅ及びＺｒを含有し且つ結晶格子又は原子間にＲｈが配置されている複合酸化物の一次粒子から構成されていて、
上記一次粒子が凝集して中空の殻及びその破片の少なくとも一方の形態となっていることを特徴とする酸素吸蔵材。
【請求項５】
請求項４において、
上記一次粒子の平均結晶子径が１０ｎｍ未満であることを特徴とする酸素吸蔵材。
【発明の詳細な説明】
【技術分野】
【０００１】
本発明は排気ガス浄化用触媒及び同触媒用酸素吸蔵材に関する。
【背景技術】
【０００２】
自動車の排気ガスを浄化するための三元触媒は、一般にはサポート材としてのアルミナ及びセリアを担体にコーティングした後、Ｐｔ、Ｐｄ、Ｒｈ等の触媒金属を当該コート層に含浸させて焼成することによって形成されている。また、排気ガス浄化用触媒に関し、排気ガスをその低温時から高温時まで安定して浄化できるようにするとともに、触媒の耐熱を向上させるべく、中空状酸化物粉末と中実状酸化物粉末とを含むサポート材に触媒金属を担持させるという提案が知られている（特許文献１参照）。
【０００３】
すなわち、この提案の中空状酸化物粉末は、Ｌａを含有するＡｌ2Ｏ3からなり、これにＲｈが含浸法によって担持されている。また、特許文献１には、中空状酸化物粉末の殻壁の厚さは１００ｎｍ以下であることが望ましく、５０ｎｍ以下、さらには２０ｎｍ以下であることがより望ましいこと、中空状酸化物粉末は外径が２０〜２０００ｎｍであり、１０〜２０００ｎｍの細孔をもつこと、中空状酸化物粉末の粒子はＡｌ，Ｔｉ及びＺｒから選ばれる少なくとも一種の元素の酸化物又は複合酸化物から形成すること、比表面積は２０ｍ2／ｇ以上であることが望ましい、と記載されている。
【０００４】
ところで、上記セリアは、三元触媒においては酸素吸蔵材として働き、当該触媒が有効に働く空燃比領域を拡大するが、耐熱性が低いという問題がある。これに対して、触媒の耐熱性向上のために、セリアとジルコニアとを複合させた複合酸化物を触媒貴金属のサポート材として用いることは知られている。
【特許文献１】特開２００２−１１２０号公報
【発明の開示】
【発明が解決しようとする課題】
【０００５】
本出願人は、先にＣｅとＺｒとを含有し結晶格子又は原子間に触媒金属を配置してなる複合酸化物を共沈法によって製造する方法を開発し、提案している（特願２００３−３７９８３９号，出願人：マツダ株式会社）。この複合酸化物によれば、排気ガスの熱による触媒金属のシンタリングや表面に存在する触媒金属の埋没が抑えられ、すなわち、触媒の耐熱性が向上するとともに、酸素吸蔵能（吸蔵速度及び吸蔵量）が高まる。従って、触媒金属量を少なくしても、排気ガス浄化におけるライトオフ性能及び高温浄化性能を向上させることができた。
【０００６】
しかし、共沈法で得られる複合酸化物では、その結晶子（一次粒子）の微細化にも限界があり、触媒金属の添加量を少なくすると、結晶子表面に露出して排気ガスの酸化・還元に直接働く（触媒作用をする）触媒金属量が少なくなる。また、二次粒子も多数の一次粒子が凝集してなるものであるため、内部に埋もれている一次粒子は排気ガスと充分に接触しないという問題があった。これは、後出比較例に示すとおり、高温に晒した場合、比較的小さなＢＥＴ比表面積がさらに低下することから、凝集した中実状複合酸化物同士がシンタリングを起こしやすいことに原因があると考えられる。
【０００７】
つまり、Ｒｈは、その一部が後述のように一次粒子（結晶子）の結晶格子又は原子間に配置されることによって酸素吸蔵量の増大等、酸素吸蔵能の向上に寄与するとともに、残りの一部が一次粒子表面に露出していることによって排気ガスと接触して浄化性能の向上に寄与するが、シンタリングによって粗大化した粒子内部にＲｈが埋没する結果、粒子表面に露出して排気ガス浄化性能に寄与するＲｈ量が少なくなるという問題があった。そのため、排気ガス浄化性能をさらに高めることが難しかった。
【０００８】
そこで、本発明の課題は、触媒金属量を少なくしても、触媒の耐熱性を損なうことなく、その排気ガス浄化性能をさらに高めることができるようにすることにある。
【課題を解決するための手段】
【０００９】
本発明は、このような課題に対して、上記ＣｅとＺｒとを含有し且つ触媒金属が結晶格子又は原子間に存する複合酸化物を中空の殻及びその破片のいずれかの形態で触媒に用いるようにした。
【００１０】
すなわち、請求項１に係る発明は、触媒担体上に形成された触媒層に、Ｃｅ及びＺｒを含有する複合酸化物と、Ａｌ2Ｏ3と、少なくとも一種類の触媒金属とが含まれている排気ガス浄化用触媒であって、
上記一種類の触媒金属はＲｈであり、
上記複合酸化物の少なくとも一部は、中空の殻及びその破片の少なくとも一方の形態となって上記触媒層に存在し、
上記中空の殻又はその破片を構成する一次粒子の結晶格子又は原子間に上記Ｒｈの少なくとも一部が配置されていることを特徴とする。
【００１１】
従って、上記複合酸化物の結晶格子又は原子間に配置されたＲｈは、Ｒｈ同士の接触が抑制された状態にあるから、高熱に晒されてもシンタリングを生じ難くなる。また、Ｒｈが結晶格子又は原子間に配置された当該複合酸化物は、その雰囲気が酸素過剰になると、速やかに酸素を吸蔵するとともに、酸素吸蔵量も多くなる。
【００１２】
なお、Ｒｈ以外の触媒金属としては、ＰｔやＰｄ等が含浸法等で触媒層に含有されることが好ましい。或いは更にＲｈが含浸法等で触媒層に含有されてもよい。
【００１３】
そうして、上記中空の殻及びその破片のいずれかの形態になっている複合酸化物は、中実の塊状となっている場合に比べて、表面（殻の外面及び内面を含む）に露出する一次粒子が多くなるとともに、排気ガスが当該複合酸化物の殻壁を通り抜けやすくなる。よって、一次粒子の表面に露出しているＲｈが排気ガスと接触し易くなるから、排気ガスの浄化性能が高まる。
【００１４】
請求項２に係る発明は、請求項１において、
Ｒｈが結晶格子又は原子間に配置された上記一次粒子の平均結晶子径が１０ｎｍ未満であることを特徴とする。
【００１５】
このような小さい結晶子径であれば、その表面に露出するＲｈの量が多くなり、排気ガス浄化性能の向上に有利になる。
【００１６】
請求項３に係る発明は、請求項１又は請求項２において、
上記中空の殻は、その直径が０．０５μｍ以上３．０μｍ以下の略球状であり、その殻壁の厚みが５０ｎｍ以下であることを特徴とする。
【００１７】
従って、一次粒子同士の接触による粒成長が抑制されるとともに、当該中空殻状複合酸化物のシンタリングも少なくなる。また、上記一次粒子の平均結晶子径が１０ｎｍ未満である場合、殻壁の厚みと該殻壁を構成する一次粒子の平均結晶子径との関係から、殻壁の厚み方向に存在する一次粒子の数が約１０個程度に或いは１０個以下に抑えられるので、排気ガスが殻壁を通り易くなり、排気ガスの浄化性能が高まる。
【００１８】
請求項４に係る発明は、排気ガス浄化用触媒に含有される酸素吸蔵材であって、
Ｃｅ及びＺｒを含有し且つ結晶格子又は原子間にＲｈが配置されている複合酸化物の一次粒子から構成されていて、
上記一次粒子が凝集して中空の殻及びその破片の少なくとも一方の形態となっていることを特徴とする。
【００１９】
従って、この酸素吸蔵材によれば、Ｒｈのシンタリングを生じ難くなり且つ優れた酸素吸蔵特性を示すことに加えて、表面に露出する一次粒子が多くなるとともに、排気ガスが当該複合酸化物の殻壁を通り抜け易くなるから、一次粒子の表面に露出しているＲｈが排気ガスと接触し易くなり、排気ガスの浄化性能が高まる。
【００２０】
請求項５に係る発明は、請求項４において、
上記複合酸化物の平均結晶子径が１０ｎｍ未満であることを特徴とする。
【００２１】
従って、酸素吸蔵材表面に露出するＲｈの量が多くなり、排気ガス浄化性能の向上に有利になる。
【発明の効果】
【００２２】
以上のように本発明に係る排気ガス浄化用触媒によれば、Ｃｅ及びＺｒを含有しＲｈが結晶格子又は原子間に配置された複合酸化物が中空の殻及びその破片の少なくとも一方の形態になっているから、触媒の耐熱性が向上し、また、表面に露出する一次粒子が多くなるとともに、排気ガスが当該複合酸化物の殻壁を通り抜けやすくなるから、一次粒子の表面に露出しているＲｈが排気ガスと接触し易くなり、排気ガスの浄化性能が高まる。
【００２３】
また、上記一次粒子の平均結晶子径を１０ｎｍ未満にすると、排気ガス浄化性能の向上に有利になり、また、上記中空の殻を直径が０．０５μｍ以上３．０μｍ以下の略球状とし、その殻壁の厚みを５０ｎｍ以下にすると、一次粒子同士の接触による粒成長の抑制、当該中空殻状複合酸化物のシンタリング防止に有利になるとともに、排気ガスが殻壁を通り易くなり、排気ガスの浄化性能が高まる。
【００２４】
また、本発明に係る酸素吸蔵材によれば、Ｃｅ及びＺｒを含有しＲｈが結晶格子又は原子間に配置された複合酸化物の一次粒子が凝集して中空の殻及びその破片の少なくとも一方の形態となったものであるから、耐熱性が高くなり且つ優れた酸素吸蔵特性を示すことに加えて、一次粒子の表面に露出しているＲｈが排気ガスと接触し易くなり、排気ガスの浄化性能を高める上で有利になる。また、上記一次粒子の平均結晶子径を１０ｎｍ未満にすると、排気ガス浄化性能の向上にさらに有利になる。
【発明を実施するための最良の形態】
【００２５】
以下、本発明の実施形態を図面に基づいて詳細に説明する。
【００２６】
本発明の実施形態に係る排気ガス浄化用触媒は、自動車エンジンの排気ガス中のＨＣ、ＣＯ及びＮＯｘを浄化することに適したものであって、そのための触媒層がコージェライト等の無機多孔質によって形成されたハニカム形状等の担体上に形成されている。触媒層は次に説明する酸素吸蔵材として働く複合酸化物及びγ−アルミナをバインダと共に担体にウォッシュコートすることによって形成される。
【００２７】
上記複合酸化物は、Ｃｅ及びＺｒを含有し且つ触媒金属としてのＲｈの少なくとも一部が結晶格子又は原子間に配置されたものであって、この複合酸化物の少なくとも一部は中空の略球状の殻及びその破片のいずれかの形態になっている。なお、上記複合酸化物は、以下の実施例に記載のＮｄ等、Ｃｅ以外の希土類元素を含有してもよい。
【００２８】
＜実施例＞
上記複合酸化物を噴霧熱分解法によって製造した。すなわち、オキシ硝酸ジルコニウム、硝酸セリウム、硝酸ネオジム、硝酸ロジウム及び硫酸マグネシウムの各所定量を水に溶解させることにより、上記複合酸化物の原料溶液を調製した。ここで、硫酸マグネシウムは、中空状複合酸化物を製造する際の結晶子のシンタリングを抑制する、結晶子同士の接触点を減らしつつ中空構造に導く、という作用を有するものとして、各種添加化合物の中から選定されたものであり、その添加量、濃度等は適宜決定することができる。次いで、上記原料溶液を、空気をキャリアガスとして噴霧することにより、液滴化させて加熱炉に供給した。加熱炉の温度は１０００℃に設定した。加熱炉を出た粒子はバグフィルターによって捕集し、これを水洗後、乾燥させることにより、当該複合酸化物を得た。この実施例においては、ＺｒＯ2：ＣｅＯ2：Ｎｄ2Ｏ3＝６８：２２：１０、当該複合酸化物におけるＲｈ量が０．１２５質量％となるようにした。
【００２９】
そうして、上記複合酸化物とγ−アルミナ粉末とを２：１の比率で混合してこれにバインダ及び水を加えてスラリーを得、このスラリーをコージェライト製ハニカム担体に担体１Ｌ当たりの担持量が１６７ｇとなるようにウォッシュコートして、乾燥、焼成工程を経て実施例に係る排気ガス浄化用触媒を得た。この触媒の担体に対するＲｈ含有量は０．１２６ｇ／Ｌである。
【００３０】
図１〜図４は上記複合酸化物のＴＥＭ（透過型電子顕微鏡）写真である。図１及び図２の写真に写っている中空球状の殻及び該殻が割れた破片（図２の写真に円弧状ないし直線状に黒く写っているもの）が上記複合酸化物である。球状殻の直径は０．０５μｍ〜３μｍである。図３は図１の写真の一部を拡大したものであり、複合酸化物の殻壁の厚みは５０ｎｍ以下になっている。すなわち、ＴＥＭでは１００ｎｍ程度の厚みのものを観察するとその背部が透過して見えるが、図３によれば大きな中空球状の複合酸化物の裏にやや小さめの中空球状の複合酸化物が見えているところから、殻壁の厚みは５０ｎｍ以下であると特定した。
【００３１】
図４はさらに倍率を高めた写真であり、黒い粒状のものが見受けられるが、これらが一次粒子である。この写真によれば、該一次粒子の５０％以上は直径が数ｎｍ以下になっていることが確認できる。
【００３２】
したがって、実施例に係る複合酸化物は、中空球状の殻と該殻が割れた破片とが混合された形態となっている。また、図４の写真からわかるように、一次粒子である結晶子の一部は互いに接触した状態にあるが、一部の結晶子間には空隙が存在する。つまり、図２や図３に示される中空球状の殻やその破片は、一次粒子が部分的に結晶子間に空隙のある状態で凝集した二次粒子であると云える。そして、このように結晶子間に空隙が存在する、つまり多孔体であるが故に、複合酸化物は後述する比較的大きなＢＥＴ比表面積が確保できているとともに、排気ガスが複合酸化物の殻壁を通り抜けやすく、その通り抜けの過程で一次粒子表面に露出しているＲｈと排気ガスとが接触するため、排気ガス性能が高まる。
【００３３】
なお、図１及び図２の写真において、複合酸化物の背部に写っている線状のものは写真撮影のために複合酸化物を支持させたＣｕ製ワイヤーメッシュである。
【００３４】
図５は上記複合酸化物の平均結晶子径を次に示すシェラーの式から導くために調べたＸＲＤ（Ｘ線回折）パターンである。
【００３５】
結晶子径Ｄ(hkl)＝０．９λ／(β1/2・cosθ)
但し、hklはミラー指数、λは特性Ｘ線の波長（Å)、β1/2は(hkl)面の半価幅（ラジアン）、θはＸ線反射角度である。
【００３６】
このシェラーの式によると、平均結晶子径は５．８ｎｍとなる。
【００３７】
＜排気ガス浄化性能について＞
上記実施例の排気ガス浄化性能を比較例との比較において評価した。
【００３８】
−比較例−
共沈法によって比較例に係る複合酸化物を調製した。すなわち、オキシ硝酸ジルコニウム、硝酸セリウム、硝酸ネオジム及び硝酸ロジウム溶液各々の所定量と水とを混合し、この混合溶液を室温で約１時間撹拌した後、８０℃まで加熱昇温させ、これと２８％アンモニア水５０ｍＬとを素早く混合した。このアンモニア水との混合により白濁した溶液を一昼夜放置し、生成したケーキを遠心分離器にかけ、十分に水洗した。この水洗したケーキを約１５０℃の温度で乾燥させた後、４００℃の温度に５時間保持し、次いで１０００℃の温度に１時間保持するという条件で焼成した。
【００３９】
得られた複合酸化物は、Ｃｅ及びＺｒを含有しＲｈの少なくとも一部が結晶格子又は原子間に配置された中実の粉末であり、組成は実施例と同じく、ＺｒＯ2：ＣｅＯ2：Ｎｄ2Ｏ3＝６８：２２：１０、当該複合酸化物におけるＲｈ量は０．１２５質量％である。また、結晶子径は１０〜２０ｎｍであった。
【００４０】
そうして、上記複合酸化物とγ−アルミナ粉末とを２：１の比率で混合してこれにバインダ及び水を加えてスラリーを得、このスラリーをコージェライト製ハニカム担体に担体１Ｌ当たりの担持量が１６７ｇとなるようにウォッシュコートして、乾燥、焼成工程を経て比較例に係る排気ガス浄化用触媒を得た。従って、比較例触媒の担体に対するＲｈ含有量は実施例と同じく０．１２６ｇ／Ｌである。
【００４１】
−排気ガス浄化性能の評価試験−
上記実施例及び比較例の各触媒について、Ｏ2を２質量％、Ｈ2Ｏを１０質量％含有するＮ2ガス雰囲気で１０００℃の温度に２４時間加熱するエージング処理を行なった後、モデルガス流通反応装置及び排気ガス分析装置を用いて、空燃比リッチのモデルガス（温度６００℃）を２０分間流した後のＨＣ、ＣＯ及びＮＯｘの浄化に関するライトオフ温度Ｔ５０及び高温浄化率Ｃ４００を測定した。Ｔ５０は、触媒に流入するモデルガス温度を常温から漸次上昇させていき、浄化率が５０％に達したときの触媒入口のガス温度である。Ｃ４００は触媒入口ガス温度が４００℃のときの浄化率である。モデルガスは、Ａ／Ｆ＝１４．７±０．９とした。すなわち、Ａ／Ｆ＝１４．７のメインストリームガスを定常的に流しつつ、所定量の変動用ガスを１Ｈｚでパルス状に添加することにより、Ａ／Ｆを±０．９の振幅で強制的に振動させた。空間速度ＳＶは６００００ｈ-1、昇温速度は３０℃／分である。
【００４２】
Ｔ５０の結果を図６に示す。ＨＣ、ＣＯ及びＮＯｘいずれの浄化に関しても実施例触媒の方が比較例触媒よりも５０℃前後低いＴ５０になっている。Ｃ４００の結果を図７に示す。ＨＣ、ＣＯ及びＮＯｘいずれの浄化率に関しても、実施例触媒は比較例触媒よりも５％前後高くなっている。
【００４３】
即ち、実施例触媒は比較例触媒に比べて、より低温でも高い触媒活性を発揮するとともに、高温域においても高い触媒活性が維持されるものであって、耐熱性に優れ、排気ガス浄化性能が高い。従って、本発明の如く、Ｃｅ及びＺｒを含有しＲｈの少なくとも一部が結晶格子又は原子間に配置された複合酸化物が中空略球状の殻及びその破片のいずれかの形態になると、耐熱性の向上、排気ガス浄化性能の向上に有利であることがわかる。
【００４４】
これは、本発明の場合、複合酸化物が中空略球状の殻又はその破片の形態であるから、排気ガスが当該複合酸化物の殻壁を通り抜けやすくなるとともに、凝集によって内部に埋もれる一次粒子が可及的に少なくなるため、排気ガスとＲｈなどの触媒金属及び酸素吸蔵材との接触効率が向上したこと、しかも、高温に暴露した場合でも、複合酸化物の粒成長が抑制され粒子内部に埋没するＲｈが少ないため、Ｒｈのほぼ全量、つまり一次粒子内部における結晶格子又は原子間に配置されたＲｈと、当該一次粒子内部から表面に露出したＲｈとが、それぞれの機能を発揮して排気ガスの浄化に寄与したことによるものであり、少量でも高い浄化性能を維持できるものである。
【００４５】
複合酸化物の粒成長を抑制できたのは、一次粒子同士の接触面積を限りなく小さくしたことにより、接触面での相互拡散による焼結を抑制できたこと、並びにＲｈは結晶格子又は原子間に配置されているのでＲｈ同士の接触が抑制されたことによるものと考えられる。更に、結晶子サイズが小さいことによって、一次粒子表面に露出するＲｈが多くなり、反応効率が向上したものと推定される。
【００４６】
すなわち、上記実施例及び比較例の複合酸化物について、そのフレッシュ時及びエージング後のＢＥＴ比表面積を測定したところ、表１の結果が得られた。このエージングは複合酸化物を大気雰囲気で１０００℃の温度に２４時間加熱するというものである。
【００４７】
【表１】
2005334791.tif 000003
【００４８】
この比表面積の測定結果によれば、実施例の複合酸化物は比較例に比べてフレッシュ時の比表面積が十数倍大きく、エージング後も５倍程度大きい。これは、実施例の複合酸化物が中空略球状の殻又はその破片の形態となっているからであり、このように比表面積が大きいということは、複合酸化物表面に露出しているＲｈ量も多いということであり、触媒中のＲｈが排気ガス浄化に効率良く働いているということができる。
【００４９】
−複合酸化物の酸素吸蔵能について−
上述のＣｅ及びＺｒを含有し且つＲｈが結晶格子又は原子間に配置された複合酸化物は、雰囲気が酸素過剰になると、速やかに酸素を吸蔵するとともに、酸素吸蔵量も多くなるが、その酸素吸蔵のメカニズムは以下のように推定される。
【００５０】
すなわち、図８（ａ）は実施例の複合酸化物（以下、Ｒｈドープ複合酸化物という。）の、図８（ｂ）はＣｅ及びＺｒを含有する複合酸化物にＲｈを後から担持させた従来例のＲｈ後担持複合酸化物の、各々推定される酸素吸蔵メカニズムを模式的に表したものである。なお、図８ではＺｒ原子の図示は省略している。
【００５１】
まず、図８（ｂ）のＲｈ後担持複合酸化物では、酸素（Ｏ2）は、複合酸化物内部の表面近傍に存する酸素欠損部（Ｏ空孔）には酸素イオンとなって吸蔵されるが、複合酸化物内部の比較的深い部位に存する酸素欠損部には到達することができず、この酸素欠損部は酸素吸蔵にはあまり利用されていないと考えられる。
【００５２】
これに対して、図８（ａ）のＲｈドープ複合酸化物では、酸素（Ｏ2）が酸素イオンとなって複合酸化物内部に存するＲｈに引き寄せられ、このＲｈを介して複合酸化物内部の酸素欠損部に瞬時に移動すると考えられる。また、複合酸化物内部にはＲｈが分散して存在するから、酸素イオンは複合酸化物表面から複数のＲｈを介してホッピング移動し、複合酸化物内部の深いところの酸素欠損部に入ると考えられる。このため、Ｒｈドープ複合酸化物の場合は、酸素過剰雰囲気になったときの酸素吸蔵速度が速やかに高くなるとともに、この酸素吸蔵速度の最高値も高くなり、また、酸素吸蔵材内部の比較的深いところの酸素欠損部も酸素吸蔵に利用されるから、酸素吸蔵量が多くなると考えられる。
【図面の簡単な説明】
【００５３】
【図１】本発明の実施形態に係る複合酸化物の電子顕微鏡写真である。
【図２】本発明の実施形態に係る複合酸化物の他の部分の電子顕微鏡写真である。
【図３】図１の写真に写っている複合酸化物の一部について倍率を高めて撮影した電子顕微鏡写真である。
【図４】本発明の実施形態に係る複合酸化物についてさらに倍率を高めて撮影した電子顕微鏡写真である。
【図５】本発明の実施形態に係る複合酸化物のフレッシュ時のＸＲＤパターンを示す図である。
【図６】本発明の実施例及び比較例各々のライトオフ温度Ｔ５０を示すグラフ図である。
【図７】本発明の実施例及び比較例各々の高温浄化率Ｃ４００を示すグラフ図である。
【図８】実施例及び従来例各々の複合酸化物の酸素吸蔵メカニズムを模式的に示す図（（ａ）が実施例，（ｂ）が従来例）である。
【符号の説明】
【００５４】
なし
【図５】
2005334791.tif 000004
【図６】
2005334791.tif 000005
【図７】
2005334791.tif 000006
【図８】
2005334791.tif 000007
【図１】
2005334791.tif 000008
【図２】
2005334791.tif 000009
【図３】
2005334791.tif 000010
【図４】
2005334791.tif 000011